МНОГОСЛОЙНАЯ СТРУКТУРА И СПОСОБ ЕЕ ПОЛУЧЕНИЯ

1. Многослойная структура, которая включает не менее полимерных слоев,
полимерный слой, включающий слой А, состоящий из полимерной композиции, содержащей полимер с газобарьерными свойствами, и слой В, состоящий из полимерной композиции, содержащей термопластический полимер,
по меньшей мере одну из полимерных композиций, входящих в состав слоя А и слоя В, которые являются смежными между собой, содержащую соль металла,
причем содержание соли металла составляет не менее 1 ч/млн и не более 10000 ч/млн, в единицах эквивалента металлического элемента, и
причем сила межслойного сцепления между слоем А и слоем В составляет не менее 450 г/15 мм.
2. Многослойная структура по п.1, в которой слой А и слой В поочередно наслоены друг на друга.
3. Многослойная структура по п.1, в которой средняя толщина одиночного слоя по меньшей мере одного слоя, выбранного из слоя А и слоя В, составляет не менее 0,01 мкм и не более 10 мкм.
4. Многослойная структура по п.1, причем многослойная структура имеет толщину не менее 0,1 мкм и не более 1000 мкм.
5. Многослойная структура по п.1, в которой соль металла представляет собой по меньшей мере одну соль, выбранную из группы, состоящей из солей щелочных металлов, солей щелочноземельных металлов и солей d-металлов 4 группы периодической таблицы.
6. Многослойная структура по п.1, в которой полимер с газобарьерными свойствами представляет собой сополимер этилена и винилового спирта.
7. Многослойная структура по п.6, в которой содержание этиленовых структурных единиц в сополимере этилена и винилового спирта составляет не менее 3 мол.% и не более 70 мол.%.
8. Многослойная структура по п.6, в которой сополимер этилена и винилового спирта имеет степень омыления не менее 80 мол.%.
9. Многослойная структура по п.6, в которой
сополимер этилена и винилового спирта включает по меньшей мере один фрагмент, выбранный из группы, состоящей из следующих структурных единиц (I) и (II), и
содержание по меньшей мере одного фрагмента, выбранного из структурных единиц (I) и (II), относительно всех структурных единиц, составляет не менее 0,5 мол.% и не более 30 мол.%
1
2
3
1
2
3
1
2
3
причем в вышеуказанной формуле (I) радикалы R, R и R, каждый независимо, представляют атом водорода, алифатическую углеводородную группу, имеющую от 1 до 10 атомов углерода, алициклическую углеводородную группу, имеющую от 3 до 10 атомов углерода, ароматическую углеводородную группу, имеющую от 6 до 10 атомов углерода, или гидроксильную группу; два из радикалов R, R и R могут быть связаны друг с другом, если только два из радикалов R, R и R оба не представляют атом водорода; и алифатическая углеводородная группа, имеющая от 1 до 10 атомов углерода, алициклическая углеводородная группа, имеющая от 3 до 10 атомов углерода, и ароматическая углеводородная группа, имеющая от 6 до 10 атомов углерода, могут иметь гидроксильную группу, карбоксильную группу или атом галогена; и
4
5
6
7
4
5
6
7
4
5
6
7
в вышеуказанной формуле (II) радикалы R, R, R и R, каждый независимо, представляют атом водорода, алифатическую углеводородную группу, имеющую от 1 до 10 атомов углерода, алициклическую углеводородную группу, имеющую от 3 до 10 атомов углерода, ароматическую углеводородную группу, имеющую от 6 до 10 атомов углерода, или гидроксильную группу; радикалы R и R, или R и R, могут быть связаны друг с другом, если только оба из радикалов R и R, или оба из радикалов R и R, не представляют атом водорода; алифатическая углеводородная группа, имеющая от 1 до 10 атомов углерода, алициклическая углеводородная группа, имеющая от 3 до 10 атомов углерода, и ароматическая углеводородная группа, имеющая от 6 до 10 атомов углерода, могут иметь гидроксильную группу, алкоксильную группу, карбоксильную группу или атом галогена.
10. Многослойная структура по п.1, в которой полимерная композиция слоя А включает фосфатное соединение в количестве не менее 1 ч/млн и не более 10000 ч/млн, в единицах эквивалента остатка фосфорной кислоты.
11. Многослойная структура по п.1, в которой полимерная композиция слоя А включает карбоновую кислоту в количестве не менее 1 ч/млн и не более 10000 ч/млн.
12. Многослойная структура по п.1, в которой полимерная композиция слоя А включает соединение бора в количестве не менее 1 ч/млн и не более 2000 ч/млн, в единицах эквивалента бора.
13. Многослойная структура по п.1, в которой термопластический полимер представляет собой по меньшей мере один полимер, выбранный из группы, состоящей из термопластического полиуретана, полиамида и адгезивной смолы, имеющей функциональную группу, способную реагировать с группой, входящей в состав полимера с газобарьерными свойствами в молекуле.
14. Многослойная структура по п.13, в которой термопластический полимер включает адгезивную смолу, имеющую функциональную группу, способную реагировать с группой, входящей в состав полимера с газобарьерными свойствами в молекуле,
причем адгезивная смола представляет собой по меньшей мере одну смолу, выбранную из группы, состоящей из модифицированного карбоновой кислотой полиолефина и его соли с металлом, термопластического полимера, имеющего борсодержащую группу, способную к преобразованию в остаток бороновой кислоты в присутствии остатка бороновой кислоты или воды, и сополимера на основе сложного винилового эфира.
1
2
2
1
2
4
1
3
15. Многослойная структура по п.1, в которой полимерная композиция, которая составляет слой А и/или слой В, имеет вязкость расплава (η), как определенную при температуре 210°С и скорости сдвига 10/с, не менее 1·10 Па·с и не более 1·10Па·сек, и вязкость расплава (η), как определенную при температуре 210°С и скорости сдвига 1000/с, не менее 1·10Па·сек и не более 1·10 Па·с, и соотношение (η/η) вязкости расплава удовлетворяет следующей формуле (I):
<mrow><mo>−</mo><mn>0,8</mn><mo>≤</mo><mo stretchy="false">(</mo><mn>1</mn><mo>/</mo><mn>2</mn><mo stretchy="false">)</mo><msub><mrow><mi>log</mi></mrow><mrow><mn>10</mn></mrow></msub><mo stretchy="false">(</mo><msub><mi>η</mi><mn>2</mn></msub><mo>/</mo><msub><mi>η</mi><mn>1</mn></msub><mo stretchy="false">)</mo><mo>≤</mo><mo>−</mo><mn>0,1</mn><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mo stretchy="false">(</mo><mn>1</mn><mo stretchy="false">)</mo></mrow>
.
2B
2A
2B
2А
16. Многослойная структура по п.1, в которой отношение (η/η) вязкости расплава (η) полимерной композиции слоя В к вязкости расплава (η) полимерной композиции слоя А, как определенных при температуре 210°С и скорости сдвига 1000/с, составляет 0,3 или более, и 2 или менее.
1
2
2
1
2
4
1
3
17. Многослойная структура по п.1, в которой при температуре, на 30°С более высокой, чем температура размягчения по Вика полимерной композиции, которая составляет слой А или слой В, полимерная композиция слоя А и/или слоя В имеет вязкость расплава (η'), как определенную при скорости сдвига 10/с, не менее 1·10 Па·с и не более 1·10 Па·с, и вязкость расплава (η'), как определенную при скорости сдвига 1000/с, не менее 1·10 Па·с и не более 1·10 Па·с, и в которой соотношение (η'/η') вязкости расплава удовлетворяет следующей формуле (1'):
<mrow><mo>−</mo><mn>0,8</mn><mo>≤</mo><mo stretchy="false">(</mo><mn>1</mn><mo>/</mo><mn>2</mn><mo stretchy="false">)</mo><msub><mrow><mi>log</mi></mrow><mrow><mn>10</mn></mrow></msub><mo stretchy="false">(</mo><msub><mi>η</mi><mn>2</mn></msub><mo>'</mo><mo>/</mo><msub><mi>η</mi><mn>1</mn></msub><mo>'</mo><mo stretchy="false">)</mo><mo>≤</mo><mo>−</mo><mn>0,1</mn><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mo stretchy="false">(</mo><mn>1</mn><mo>'</mo><mo stretchy="false">)</mo></mrow>
.
2B
2А
2B
2A
18. Многослойная структура по п.1, в которой при температуре, на 30°С более высокой, чем температура размягчения по Вика полимерной композиции слоя А, соотношение (η'/η') вязкости расплава (η') полимерной композиции слоя В к вязкости расплава (η') полимерной композиции слоя А, как определенных при скорости сдвига 1000/сек, составляет 0,3 или более, и 3 или менее.
19. Многослойная структура по п.1, в которой на поверхности раздела между слоем А и слоем В протекает реакция связывания.
20. Многослойная структура по любому из пп.1-19, которую используют для упаковки пищевых продуктов.
21. Способ получения многослойной структуры по любому из пп.1-20, причем способ включает стадию, в которой проводят формование способом многослойной соэкструзии с использованием полимерной композиции, содержащей полимер с газобарьерными свойствами, и полимерной композиции, содержащей термопластический полимер.